(57)【要約】【課題】  良好な防眩性及び視認性を備え、しかも見栄えも良い意匠性にも優れた車両用ミラーを実現する。【解決手段】  着色ガラスから成るガラス基板２の表面に着色層３が形成され、この着色層３は、透明な着色を可能にするガラス着色用発色剤がガラス基板２の表面に塗布後、焼成されて形成されたものであり、ガラス着色用発色剤は、金属の超微粒子と、この超微粒子をガラス中に固定する有機金属化合物からなる膜形成用化合物と、バインダー樹脂と、Ｓｉ、Ｂ又はＰから選択された１種の元素を含む有機化合物である膜形成用化合物と、有機溶剤とからなり、車両用ミラーの入射光の波長域に対する平均反射率が、４００〜５００ｎｍで２５〜３５％、５００〜６００ｎｍで４０〜５０％、６００〜７００ｎｍで３５〜４５％である。【選択図】      図１
2006151203.tif 000002
【特許請求の範囲】
【請求項１】
ガラス基板と、該ガラス基板の表面に形成された着色層と、前記ガラス基板の裏面に形成された反射膜とを備えた車両用ミラーであって、
前記着色層は、Ａｇ微粒子と、Ｓｉ、Ｂ、Ｐから選ばれた少なくとも一種の元素を含む酸化物と、金属酸化物と、を含有し、
前記車両用ミラーの入射光の波長域に対する平均反射率が、４００〜５００ｎｍで２５〜３５％、５００〜６００ｎｍで４０〜５０％、６００〜７００ｎｍで３５〜４５％であることを特徴とする車両用ミラー。
【請求項２】
ガラス基板と、該ガラス基板の裏面に形成された着色層と、前記ガラス基板の裏面に形成された反射膜とを備えた車両用ミラーであって、
前記着色層は、Ａｇ微粒子と、Ｓｉ、Ｂ、Ｐから選ばれた少なくとも一種の元素を含む酸化物と、金属酸化物とを含有し、
前記車両用ミラーの入射光の波長域に対する平均反射率が、４００〜５００ｎｍで２５〜３５％、５００〜６００ｎｍで４０〜５０％、６００〜７００ｎｍで３５〜４５％であることを特徴とする車両用ミラー。
【請求項３】
前記Ｓｉ、Ｂ、Ｐから選ばれた少なくとも一種の元素を含む酸化物が、Ｓｉ酸化物である請求項１又は２に記載の車両用ミラー。
【請求項４】
前記金属酸化物が、Ｔｉ酸化物を含む請求項１〜３のいずれか１項に記載の車両用ミラー。
【請求項５】
前記金属酸化物が、Ｓｎ酸化物及びＦｅ酸化物の両方またはいずれか一方を含む請求項１〜４のいずれか１項に記載の車両用ミラー。
【請求項６】
前記ガラス基板が、青または緑に着色された着色ガラスである請求項１〜５のいずれか１項に記載の車両用ミラー。
【請求項７】
前記ガラス基板が、次の特性を備えている請求項６に記載の車両用ミラー。
８５≦Ｌ＊≦１００
−３０≦ａ＊≦０
−３０≦ｂ＊≦３０
但し、Ｌ＊は明度であり、ａ＊及びｂ＊は色相と彩度を示す色度であって、ａ＊は赤方向であり、ｂ＊は黄方向である。
【請求項８】
ガラス基板と、該ガラス基板の表面に形成された着色層と、前記ガラス基板の裏面に形成された反射膜とを備えた車両用ミラーの製造方法であって、
前記ガラス基板の表面に、Ａｇ微粒子と、Ｓｉ、Ｂ、Ｐから選ばれた少なくとも１種の元素を含む有機化合物と、有機金属化合物と、バインダー樹脂と、有機溶剤とを含んでなるガラス着色用発色剤を塗布した後、これを焼成して、前記着色層を形成する工程を含むことを特徴とする車両用ミラーの製造方法。
【請求項９】
ガラス基板と、該ガラス基板の裏面に形成された着色層と、該着色層の裏面に形成された反射膜とを備えた車両用ミラーの製造方法であって、
前記ガラス基板の裏面に、Ａｇ微粒子と、Ｓｉ、Ｂ、Ｐから選ばれた少なくとも１種の元素を含む有機化合物と、有機金属化合物と、バインダー樹脂と、有機溶剤とを含んでなるガラス着色用発色剤を塗布した後、これを焼成して前記着色層を形成する工程を含むことを特徴とする車両用ミラーの製造方法。
【請求項１０】
前記Ｓｉ、Ｂ、Ｐから選ばれた少なくとも１種の元素を含む有機化合物が、有機Ｓｉ化合物である請求項８又は９に記載の車両用ミラーの製造方法。
【請求項１１】
前記有機金属化合物が、有機Ｔｉ化合物を含む請求項８〜１０のいずれか１項に記載の車両用ミラーの製造方法。
【請求項１２】
前記有機金属化合物が、有機Ｓｎ化合物及び有機Ｆｅ化合物の両方又はいずれか一方を含む請求項８〜１１のいずれか１項に記載の車両用ミラーの製造方法。
【請求項１３】
前記有機金属化合物が、有機Ｓｎ化合物を含み、かつ
前記ガラス着色用発色剤１００質量部に対して前記有機Ｓｎ化合物が０．１〜２．０質量部である請求項８〜１２のいずれか１項に記載の車両用ミラーの製造方法。
【請求項１４】
前記有機金属化合物が、有機Ｆｅ化合物を含み、前記ガラス着色用発色剤１００質量部に対して有機Ｆｅ化合物が０．１〜４．５質量部である請求項８〜１３のいずれか１項に記載の車両用ミラーの製造方法。
【発明の詳細な説明】
【技術分野】
【０００１】
この発明は、車両用ミラー及びその製造方法に関し、特に、良好な防眩性及び視認性を備え、しかも見栄えが良く意匠性にも優れた車両用ミラー及びその製造方法に関するものである。
【背景技術】
【０００２】
従来、自動車等の車両用ヘッドライトとしてハロゲンランプが適用されてきた。ハロゲンランプの光は、短波長側の青みがかった波長域の光強度が比較的弱く、長波長域の光強度が比確的強く、黄色を呈するものである。
【０００３】
ところで、車両用ミラーで運転者の目に過度の光が入ってくると運転者は眩しさを感じ、目が疲れ易くなる。また、短波長側の青みがかった波長域の光が弱くなると、道路の白線が判別し難くなるなど、物の輪郭をぼけさせ、視認性を低下させるという問題があった。
【０００４】
これを解決するために、ハロゲンランプを備えた車両用ヘッドライトでは、その車両用ミラーとして、黄及び赤みがかった波長域の光を吸収し反射率を低減させることのできるブルーミラーを適用することにより、防眩効果を高めることができるとともに、視認性、特に夜間の視認性を向上させることができる、という点は知られている。
【０００５】
最近では、ハロゲンランプに比べてより高輝度なディスチャージヘッドランプを備えた車両用ヘッドライトが普及している。ディスチャージヘッドランプは青白く高輝度な特性を有しているので、眩しさの度合いが強いが、これに対しては青色をカットし、夜間における十分な視界を確保する対策が採られている。それとともに防眩効果を向上させるサンバイザやサングラス等の防眩用光学部品が公知になっている（例えば、特許文献１参照）。
【特許文献１】特開平４−１２８８０３号公報
【発明の開示】
【発明が解決しようとする課題】
【０００６】
ディスチャージヘッドランプの前記青色の光をカットする車両用ミラーは、従来から知られているが、透明光学薄膜や金属薄膜を複数積層させたものであり、このため製造工程が複雑になって比較的高価であるという問題があった。
【０００７】
また、青白く高輝度な特性を有するディスチャージヘッドランプを備えた車両用ヘッドライトにおいては、その車両用ミラーで青色の光の反射をカットすると、その結果として黄色から褐色の色の反射光が相対的に強くなるので、ハロゲンランプを備えた車両用ヘッドライトに比べて運転者の感じる眩しさの度合いが高まるのみならず、ミラーの鏡面も黄ばんだイメージとなるため、色彩的に見て意匠性が乏しいものとなる。
【０００８】
本発明は、上記従来の問題を解決することを目的とするものであり、比較的安価でディスチャージヘッドランプにも対応した防眩性及び優れた視認性を備え、しかも意匠性をも満たした車両用ミラー、及びその製造方法を実現することを課題とする。
【課題を解決するための手段】
【０００９】
本発明は上記課題を解決するために、ガラス基板と、該ガラス基板の表面に形成された着色層と、前記ガラス基板の裏面に形成された反射膜とを備えた車両用ミラーであって、前記着色層は、Ａｇ微粒子と、Ｓｉ、Ｂ、Ｐから選ばれた少なくとも一種の元素を含む酸化物と、金属酸化物とを含有し、前記車両用ミラーの入射光の波長域に対する平均反射率が、４００〜５００ｎｍで２５〜３５％、５００〜６００ｎｍで４０〜５０％、６００〜７００ｎｍで３５〜４５％であることを特徴とする車両用ミラーを提供する。
【００１０】
このように構成すれば、前記Ａｇ微粒子は波長４０５ｎｍ付近をピークとした波長５００ｎｍの波長域の光を吸収する効果を有するので、前記着色層が透明性を有し、かつ青色の光を適切にカットすることができる。また、前記車両用ミラーの入射光の波長域に対する平均反射率が、４００〜５００ｎｍで２５〜３５％、５００〜６００ｎｍで４０〜５０％、６００〜７００ｎｍで３５〜４５％であるので、ヘッドランプからの光のうち、青色の波長の光の成分（青色成分）を適切にカットすることができる。
【００１１】
更に、Ｓｉ、Ｂ、Ｐから選ばれた少なくとも一種の元素を含む酸化物により、前記着色層の機械的強度を高めると共に、化学的耐久性を向上させることができる。そして、金属酸化物により、耐水性、耐薬品性、及び耐紫外線等を向上させることができる。その結果、充分な防眩効果、視認性向上効果を発揮すると共に、耐久性に優れた、ガラス基板の表面に着色層を形成し、このガラス基板の裏面に反射膜を形成した車両用ミラーを具現することができる。
【００１２】
また、本発明は上記課題を解決するために、ガラス基板と、該ガラス基板の裏面に形成された着色層と、前記ガラス基板の裏面に形成された反射膜とを備えた車両用ミラーであって、前記着色層は、Ａｇ微粒子と、Ｓｉ、Ｂ、Ｐから選ばれた少なくとも一種の元素を含む酸化物と、金属酸化物を含有し、前記車両用ミラーの入射光の波長域に対する平均反射率が、４００〜５００ｎｍで２５〜３５％、５００〜６００ｎｍで４０〜５０％、６００〜７００ｎｍで３５〜４５％であることを特徴とする車両用ミラーを提供する。
【００１３】
このように構成すれば、前記した充分な防眩効果、視認性向上効果を発揮すると共に、耐久性に優れた効果を有する、ガラス基板の裏面に着色層と反射膜が形成された車両用ミラーを具現することができる。
【００１４】
更に、前記Ｓｉ、Ｂ、Ｐから選ばれた少なくとも一種の元素を含む酸化物は、Ｓｉ酸化物を含むことが好ましい。このように構成すれば、前記着色層の機械的強度、及び化学耐久性を一段と向上させると共に、前記着色層の青色の光をカットする効果を増大させることができる。
【００１５】
また、前記金属酸化物は、Ｔｉ酸化物を含むことが好ましい。このように構成すれば、前記着色層の耐水性、耐薬品性を一段と高めることができる。
【００１６】
そして、前記金属酸化物は、Ｓｎ酸化物及びＦｅ酸化物の両方またはいずれか一方を含むことが好ましい。このように構成すれば、前記着色層の耐紫外線性をより高め、ひいては車両用ミラーの耐久性を一層向上させることができる。
【００１７】
また、前記ガラス基板を構成するガラスは、青または緑に着色された着色ガラスであることが好ましい。このように構成すれば、前記着色ガラスで、光の赤色成分をある程度カットすることができる車両用ミラーを具現することができる。
【００１８】
更に、前記着色ガラスは、次の特性を備えていることが好ましい。
８５≦Ｌ＊≦１００
−３０≦ａ＊≦０
−３０≦ｂ＊≦３０
但し、Ｌ＊は明度であり、ａ＊及びｂ＊は色相と彩度を示す色度であって、ａ＊は赤方向であり、ｂ＊は黄方向である。
【００１９】
このように構成すれば、前記着色ガラスが、ほぼ６５０〜８００ｎｍの波長領域、つまり、橙色から赤色にかけての光の成分を、より適切に低下させることができる車両用ミラーを具現することができる。
【００２０】
本発明は上記課題を解決するために、ガラス基板と、該ガラス基板の表面に形成された着色層と、前記ガラス基板の裏面に形成された反射膜とを備えた車両用ミラーの製造方法であって、前記ガラス基板の表面に、Ａｇ微粒子と、Ｓｉ、Ｂ、Ｐから選ばれた少なくとも１種の元素を含む有機化合物と、有機金属化合物と、バインダー樹脂と、有機溶剤とを含んでなる前記ガラス着色用発色剤を塗布した後、これを焼成して、前記着色層を形成する工程を含むことを特徴とする車両用ミラーの製造方法を提供する。
【００２１】
このように構成すれば、前記したように、着色層が透明性を有し、かつ青色の光を適切にカットすると共に、ヘッドランプからの光のうち、青色の波長の光の成分（青色成分）を適切にカットし、前記着色層の機械的強度、化学的耐久性、耐水性、耐薬品性、及び耐紫外線等を向上させて、充分な防眩効果、視認性向上の効果を発揮することができると共に、耐久性を向上させて、ガラス基板の表面に着色層を形成させ、このガラス基板の裏面に反射膜を形成させた車両用ミラーの製造方法を具現することができる。
【００２２】
また、本発明は上記課題を解決するために、ガラス基板と、該ガラス基板の裏面に形成された着色層と、該着色層の裏面に形成された反射膜とを備えた車両用ミラーの製造方法であって、前記ガラス基板の裏面に、Ａｇ微粒子と、Ｓｉ、Ｂ、Ｐから選ばれた少なくとも１種の元素を含む有機化合物と、有機金属化合物と、バインダー樹脂と、有機溶剤とを含んでなるガラス着色用発色剤を塗布した後、これを焼成して前記着色層を形成する工程を含むことを特徴とする車両用ミラーの製造方法を提供する。
【００２３】
このように構成すれば、前記したような、充分な防眩効果、視認性向上効果を発揮することができると共に、耐久性に優れ、ガラス基板の裏面に着色層と反射膜を形成させた車両用ミラーの製造方法を具現することができる。
【００２４】
また、前記Ｓｉ、Ｂ、Ｐから選ばれた少なくとも１種の元素を含む有機化合物が、有機Ｓｉ化合物であることが好ましい。このように構成すれば、前記着色層の機械的強度、及び化学耐久性を一段と向上させると共に、前記着色層の青色の光をカットする効果を増大させた車両用ミラーの製造方法を具現することができる。
【００２５】
更に、前記有機金属化合物が、有機Ｔｉ化合物を含むことが好ましい。このように構成すれば、前記着色層の耐水性、耐薬品性を一段と高めた車両用ミラーの製造方法を具現することができる。
【００２６】
そして、前記有機金属化合物が、有機Ｓｎ化合物及び有機Ｆｅ化合物の両方又はいずれか一方を含むことが好ましい。このように構成すれば、前記着色層の耐紫外線性をより高め、ひいては車両用ミラーの耐久性を一層向上させた車両用ミラーの製造方法を具現することができる。
【００２７】
また、前記有機金属化合物が、有機Ｓｎ化合物を含み、かつ前記ガラス着色用発色剤１００質量部に対して前記有機Ｓｎ化合物が０．１〜２．０質量部であることが好ましい。
或いは、前記有機金属化合物が、有機Ｆｅ化合物を含み、前記ガラス着色用発色剤１００質量部に対して有機Ｆｅ化合物が０．１〜４．５質量部であることが好ましい。このように構成すれば、充分な耐紫外線を有すると共に、良好な視認性を備えた車両用ミラーの製造方法を具現することができる。
【発明の効果】
【００２８】
本発明に係る車両用ミラー及びその製造方法によると、近年普及しているディスチャージヘッドランプに対応した防眩性及び視認性に優れ、安価で見栄えが良いミラーを得ることができる。具体的な効果を以下に記載する。
【００２９】
（１）本発明では、着色層にＡｇ微粒子を含有するが、Ａｇ微粒子は波長４０５ｎｍ付近をピークとした波長５００ｎｍの波長域の光を吸収する効果を有するので、着色層が透明性を有し、かつ青色の光を適切にカットすることができる。また、車両用ミラーの入射光の波長域に対する平均反射率が、４００〜５００ｎｍで２５〜３５％、５００〜６００ｎｍで４０〜５０％、６００〜７００ｎｍで３５〜４５％であるので、ヘッドランプからの光のうち、青色の波長の光の成分（青色成分）を適切にカットすることができる。
【００３０】
（２）更に、Ｓｉ、Ｂ、Ｐから選ばれた少なくとも一種の元素を含む酸化物により、着色層の機械的強度を高めると共に、化学的耐久性を向上させることができる。そして、金属酸化物により、耐水性、耐薬品性、及び耐紫外線等を向上させることができる。その結果、充分な防眩効果、視認性向上効果を発揮すると共に、耐久性に優れた、ガラス基板の表面に着色層を形成し、このガラス基板の裏面に反射膜を形成した車両用ミラーを具現することができる。
【００３１】
（３） 着色層に金属酸化物を含有するが、この金属酸化物にＴｉ酸化物を含む構成であるから、前記着色層の耐水性、耐薬品性を一段と高めることができる。また、金属酸化物にＳｎ酸化物及びＦｅ酸化物の両方またはいずれか一方を含む構成とすれば、着色層の耐紫外線性をより高め、ひいては車両用ミラーの耐久性を一層向上させることができる。
【００３２】
（４）ガラス基板を構成するガラスは、青または緑に着色された着色ガラスであるから、前記着色ガラスで、光の赤色成分をある程度カットすることができる車両用ミラーを具現することができる。
【００３３】
（５）本発明では、着色ガラスは、８５≦Ｌ＊≦１００、−３０≦ａ＊≦０、−３０≦ｂ＊≦３０（但し、Ｌ＊は明度であり、ａ＊及びｂ＊は色相と彩度を示す色度であって、ａ＊は赤方向であり、ｂ＊は黄方向である。）という構成であるから、着色ガラスが、ほぼ６５０〜８００ｎｍの波長領域、つまり、橙色から赤色にかけての光の成分を、より適切に低下させることができる車両用ミラーを具現することができる。
【発明を実施するための最良の形態】
【００３４】
本発明に係る車両用ミラーを実施するための最良の形態を実施例に基づいて図面を参照して説明する。
【実施例１】
【００３５】
図１（ａ）は、本発明に係る車両用ミラーの実施例１を説明する図である。この車両用ミラー１は、基材である透明なガラス基板２と、ガラス基板２の表面（光の入射側の面）に形成された着色層３と、このガラス基板２の裏面（光の入射側と反対側の面）に形成された反射膜４と、を備えている。
【００３６】
（着色層）
着色層３は、透明な着色を可能とする層（光透過性を保ちながらガラス基板２の表面を着色する層）であり、ガラス着色用発色剤をガラス基板２の表面に、スプレー、ディップ、ロールコート、スピンコート、フレキソ印刷、スクリーン印刷等により塗布し、その後焼成して形成された焼成膜である。この着色層３の構成を、ガラス着色用発色剤の組成及び形成工程等を説明することにより、明確にする。
【００３７】
着色層３を形成するための材料であるガラス着色用発色剤は、Ａｇ微粒子と、このＡｇ微粒子を着色層３中に固定する有機金属化合物からなる膜形成用化合物と、バインダー樹脂と、Ｓｉ、Ｂ、Ｐから選ばれた少なくとも１種の元素を含む有機化合物である膜形成用化合物と、有機溶剤とから構成される。
【００３８】
（Ａｇ微粒子）
本発明で用いるＡｇ微粒子は、着色層において透明性を有する黄色を呈し、波長４０５ｎｍ付近をピークとし、波長５００ｎｍの波長域を吸収する効果を奏するものである。前記Ａｇ微粒子の粒径は、１〜１００ｎｍであることが好ましい。すなわち、前記Ａｇ微粒子の粒径が１ｎｍ未満であると着色層が前記効果を充分に発揮するのが困難になるという問題があり、また、その粒径が１００ｎｍ超では着色層の透明性が低下する虞があるので好ましくない。更に好ましくは、Ａｇ微粒子の粒径は１〜１０ｎｍである。
【００３９】
前記Ａｇ微粒子は、Ａｇイオンを従来公知の方法により還元して作製することができる。
Ａｇ微粒子を使用する際には、Ａｇ微粒子の表面を顔料分散剤等で保護することにより、Ａｇ微粒子をアルコール、ケトン、エーテル、トルエン等の有機溶媒中に凝集させることなく単分散させた状態とすることができる。或いは、Ａｇ微粒子を使用する際には、ガス中蒸発法により、Ａｇ微粒子をα−テレピネオール、トルエン等の溶剤中に独立分散させた状態、または、アルコール、ケトン、エーテル、トルエン等に可溶な高分子マトリックス内に分散させた状態で使用してもよい。
【００４０】
なお、Ａｇ微粒子の含有量は、本発明の効果を奏する限りにおいて特に限定されるものではなく、適宜設定により焼成膜を所望の色調（濃淡度）に制御することも可能であるが、Ａｇ微粒子の含有量は、ガラス着色用発色剤１００質量部に対し０．１〜０．４質量部とすることが望ましい。
【００４１】
（有機金属化合物）
本発明で使用される有機金属化合物は膜形成用化合物として用いられるものであり、焼成により金属酸化物となる。有機金属化合物の成分としては、例えばＡｌ、Ｔｉ、Ｃｒ、Ｍｎ、Ｆｅ、Ｃｏ、Ｎｉ、Ｃｕ、Ｙ、Ｚｒ、Ｎｂ、Ｉｎ、Ｓｂなどが挙げられる。具体的には、Ａｌ、Ｔｉ、Ｃｒ、Ｍｎ、Ｆｅ、Ｃｏ、Ｎｉ、Ｃｕ、Ｙ、Ｚｒ、Ｎｂ、Ｉｎ、Ｓｂなどのエトキシド、プロポキシド、ブトキシド等のアルコキシド類、ナフテン酸塩、酢酸塩等の有機酸塩類、そしてアセチルアセトン錯塩、オキシン錯塩等の有機錯塩類を用いることができる。
【００４２】
有機金属化合物として、有機Ｔｉ化合物（焼成後はＴｉ酸化物として着色層３に存在する）を選択すると、着色層３の耐水性、耐薬品性を向上させる効果がある。有機Ｔｉ化合物は発色剤１００質量部に対して０．１〜５０質量部含有させることが望ましい。０．１質量部未満では耐水性、耐薬品性の向上効果が充分ではなく、５０質量部を超えるとミラーに白濁が生じて視認性が低下したり、膜にクラックが生じるなどの不具合が発生する虞がある。
【００４３】
有機金属化合物として、有機Ｓｎ化合物及び有機Ｆｅ化合物の両方又はいずれか一方（焼成後はＳｎ酸化物及びＦｅ酸化物の両方またはいずれか一方として着色層３に存在する）を選択すると、着色層３の耐紫外線性が向上し、ひいては車両用ミラーの耐久性を向上させる効果がある。これは、Ｓｎ、Ｆｅが還元剤として作用し、着色層３においてＡｇ微粒子の酸化を防止するためであると考えられる。
【００４４】
中でも、有機Ｓｎ化合物の方が耐紫外線効果に優れることが明らかとなっている。その含有量は、発色剤１００質量部に対して、有機Ｓｎ化合物が０．１〜２．０質量部、有機Ｆｅ化合物は０．１〜４．５質量部であることが望ましい。
【００４５】
前記下限値未満では、充分な耐紫外線性の向上効果が得られず、紫外線によって色調が変化したり、透過率が上昇したりする虞がある。また、前記上限値を超えると、車両用ミラーに白濁が生じ、視認性が低下する不具合が生じる虞がある。本発明にあっては、これらの有機金属化合物を必要に応じて単独または併用のいずれで用いてもよい。
【００４６】
（Ｓｉ、Ｂ、Ｐから選択された少なくとも一種の元素を含む有機化合物）
本発明で使用されるＳｉ、Ｂ、Ｐから選択された少なくとも一種の元素を含む有機化合物は、着色層３の主成分として作用し、Ａｇ微粒子を着色層３中に凝集させずに分散させて固定させるものであり、焼成によりＳｉ、Ｂ、Ｐから選択された少なくとも一種の元素を含む酸化物となる。この酸化物は非晶質の透明なガラスを形成するため、光を充分に透過させることができる。
【００４７】
前記Ｓｉ、Ｂ、Ｐから選択された少なくとも一種の元素を含む酸化物は、膜形成用化合物であって、Ｓｉ、Ｂ、Ｐから選択された少なくとも一種の元素を含む有機化合物を焼成することにより形成することができる。前記Ｓｉ、Ｂ、Ｐから選択された少なくとも一種の元素を含む有機化合物として、具体的には、Ｓｉのエトキシド、プロポキシド、ブトキシド等のシリコンアルコキシド類、ポロシロキサン骨格を有するシリコーンオイル類、シリコンワニス類、及びＢ、Ｐのエトキシド、プロポキシド、ブトキシド等のアルコキシド類、ナフテン酸塩、酢酸塩等の有機酸塩類、そしてアセチルアセトン錯塩、オキシン錯塩等の有機錯塩類が挙げられる。
【００４８】
前記Ｓｉ、Ｂ、Ｐから選択された少なくとも一種の元素を含む酸化物は、化学式Ｍ´Ｏｙで表すことができる。ここで、Ｍ´はＳｉ、Ｂ、Ｐから選択された少なくとも一種の元素であり、ｙは０．１〜３である。この酸化物は、着色層３の機械的強度を高めると共に、化学的耐久性を向上させる役割を演じる。前記有機化合物のうち、有機Ｓｉ化合物を使用することは、焼成後にＳｉ酸化物が着色層３に存在することとなり、結果、強度や耐久性がより高められると共に、着色層３の青色光をカットする効果が一層向上するようになるので好ましい。
【００４９】
なお、前記有機Ｓｉ化合物の含有量は、発色剤１００質量部に対して１〜５０質量部とすることが好ましい。ここで、前記発色剤は、前記Ａｇ微粒子と有機金属化合物等とを組み合わせて得られたものである。前記有機Ｓｉ化合物の含有量が、１質量部未満では強度及び耐久性向上の効果が充分に得られず、５０質量部超では車両用ミラーに白濁が生じて視認性等が低下する虞がある。
【００５０】
（バインダー樹脂）
バインダー樹脂は、ガラス着色用発色剤の粘度をガラス基板２に塗布しやすいように適度に維持し、ガラス基板２上に塗布してからガラス着色用発色剤で形成される着色層３の乾燥後の強度を保持する機能を有している。
【００５１】
このバインダー樹脂としては、例えばニトロセルロース、エチルセルロース、酢酸セルロース、ブチルセルロース等のセルロース類、メチルアクリレート等のアクリル類、ナイロン６、ナイロン１１、ナイロン１２等のポリアミド類、ポリエチレンテレフタレート、ポリカプロラクトン等のポリエステル類、ポリオキシメチレン等のポリエーテル類、ポリカーボネート類、ポリスチレン、ポリブタジエン、ポリイソプレン等のポリビニル類等である。
【００５２】
（有機溶剤）
本発明で用いられる有機溶剤は、Ａｇ微粒子、有機金属化合物、バインダー樹脂、Ｓｉ、Ｂ、Ｐから選ばれた少なくとも一種の元素を含む有機化合物の種類に応じて適宜選択されるが、具体的にはメタクレゾール、ジメチルホルムアミド、カルビトール、α−テレピネオール、ジアセトンアルコール、トリエチレングリコール、パラキシレン、トルエン等の高沸点溶剤がこの発明のガラス着色用発色剤をガラス基板２上に印刷等で塗布するうえで好ましい。
【００５３】
ガラス着色用発色剤は、ガラス基板２上に印刷等により塗布することができ、例えば、このガラス基板２を１００〜２００°Ｃの大気中に１０分間放置して有機溶剤を除去して乾燥した後、３００〜８００°Ｃで数分間熱処理して焼成すれば、焼成膜である着色層３が形成される。
【００５４】
このように形成された着色層３においては、Ａｇ微粒子が、膜形成用化合物（例えば、Ｓｉ−Ｏ−等）との相互作用のためにＡｇ微粒子同志が凝集せず、大きく粒は成長せずに着色層３中に固定される。
【００５５】
一方、膜形成用化合物（例．Ｓｉ−Ｏ−等）は、Ａｇ微粒子との相互作用のために自由に結晶化できず、非晶質の透明なガラスを生成し、着色層３の主成分となり、光を良く透過することが可能となる。
【００５６】
結局、上記焼成膜である着色層３は、Ａｇ微粒子と、ＭＯＸ（ＭはＡｌ、Ｔｉ、Ｓｂ等の金属元素、ｘは０．１〜３）からなる金属酸化物と、Ｍ’Ｏｙ（Ｍ’はＳｉ、Ｂ、Ｐから選ばれた元素、ｙは０．１〜３）からなる非晶質の無機物と、を主な組成物として構成される。着色層３は、このような構成であるから、透明で鮮明な着色を可能にし、また強度を有する。
【００５７】
着色層３を形成したガラス基板２は、ヘーズ率が０．２５％以下とすることが望ましい。ヘーズ率が０．２５％を超えると、映像がぼやけるなど車両用ミラーの視認性が低下する虞がある。また、全光線透過率を８３％以上とすることが望ましい。すなわち、全光線透過率が８３％未満であると、５００ｎｍ以上の波長領域での吸収が大きくなり、ミラーの反射率が低下する虞がある。更に色調において、−５＜ａ＜５、１０＜ｂとすると、４００〜５００ｎｍで青色の光の強度が低下し、青色光カット効果が高くなる。
【００５８】
（ガラス基板）
このように４００〜５００ｎｍで青色の光の強度が低下すると、この車両用ミラーでは黄色みが強くなる。そこで、本発明にあっては、ガラス基板２としてガラス自体が有色である着色ガラスを通過させて、６００〜７００ｎｍの赤みを低減させることで緑みを強くして意匠性を発現させるようにすることができる。
【００５９】
本発明で用いられるガラス基板２は、ガラス自体が有色である着色ガラスを利用し、例えば、着色剤としてＣｕＯ溶液により青色に着色されたガラス、又はＣｒ２Ｏ３溶液により緑に着色された着色ガラスを利用し、通過した光の赤色成分をある程度カットすることができる。ガラス基板２の裏面に形成される反射膜４は、通常のミラーに使用される反射膜４と同じであり、Ｃｒ、Ａｌ、Ｐｔ及びこれらの合金、或いは、Ｎｉ−Ｃｒ合金、ＳＵＳ等を蒸着して形成される。
【００６０】
図３は、本実施例のガラス基板として利用される着色ガラスの分光透過率特性を示す図である。但し、この着色ガラスは、次の条件を有するものである。
８５≦Ｌ＊≦１００
−３０≦ａ＊≦０
−３０≦ｂ＊≦３０
ここで、Ｌ＊は明度であり、ａ＊及びｂ＊は色相と彩度を示す色度であって、ａ＊は赤方向であり、ｂ＊は黄方向である。
【００６１】
図３において、Ｂは青色に着色されたガラスの分光透過率特性であり、Ｇは緑色に着色された分光透過率特性である。この図３によると、青色の着色ガラス及び緑色の着色ガラスのいずれも、ほぼ６５０ｎｍ〜８００ｎｍの波長領域、要するに、橙色から赤色にかけての光の成分について透過率が低下する。これにより、前述のとおり赤色成分をある程度カットできる。
【００６２】
以上の実施例１の車両用ミラーの構成を整理すると、図１に示すガラス基板２として板厚が、例えば２ｍｍ程度の自動車ウィンドウ用グリーンガラス（着色ガラス）を用い、これに着色層３と、例えば膜厚が１００ｎｍ程度のＣｒからなる反射膜４とを備える構成とした。着色層３は、例えば、図４の配合表に示すように、有機溶剤であるテルピネオール及び１−ドデセンと、有機金属化合物である２−エチルヘキシル錫、またはナーセム錫、あるいは２−エチルヘキシル酸鉄、もしくはチタニウムアセチルアセトナートと、バインダー樹脂であるエチルセルロース、Ｓｉ、Ｂ、Ｐから選択された少なくとも一種の元素を含む有機化合物であるシリコーンオイル、及び、Ａｇ微粒子分散液（Ａｇ微粒子の一次粒径が３．５ｎｍ程度のもの）を含有するように構成することができる。
【００６３】
この車両用ミラーによると、着色層３において、４００〜５００ｎｍで青色の光の強度が低下し、黄色みが強くなるので、ガラス基板２としてガラス自体が有色である着色ガラスを通過させて、６００〜７００ｎｍの赤みを低減させることで緑みを強くして意匠性を発現させるようにする。一方、５００〜６００ｎｍの光の波長範囲は、人間の目の視感度が比較的高い領域であるので、視認性及び防眩性を確保するために、５００〜６００ｎｍの範囲の光強度を前記のように低減させることが望ましい。
【００６４】
結局、実施例１の車両用ミラーの全体の分光反射率特性を、紫外可視分光光度計ＵＶ−３１５０(島津製作所製)を用いて測定したところ、図２（ａ）に示す結果が得られた。この分光反射率特性では、車両用ミラーの平均反射率が、波長域が４００〜５００ｎｍについて２５〜３５％、５００〜６００ｎｍについて４０〜５０％、６００〜７００ｎｍについて３５〜４５％である。
【００６５】
（作用）
以上の構成からなる本発明に係る車両用ミラーの実施例１の作用を、ディスチャージヘッドランプからの光が入射する場合で説明する。ディスチャージヘッドランプからの光Ｌが車両用ミラー１に入射し着色層３を通過する。図２（ｂ）は、ディスチャージヘッドランプからの光の分光特性を示す図である。
【００６６】
このような分光特性を示すディスチャージヘッドランプからの光Ｌが、車両用ミラー１の着色層３を通過すると、Ａｇ微粒子により、ディスチャージヘッドランプからの光のうち、青色の波長の光の成分（青色成分）がカットされ、防眩効果、視認性向上効果が生じる。
【００６７】
ところで、青色成分をカットしても、黄色から褐色の色の反射光が相対的に強くなり、これにより運転者に眩しさを与えるだけでなく、ミラー１の鏡面も黄ばんだイメージとなる。しかしながら、着色層３を通過してガラス基板２に入射した光が、さらに、図３に示すような透過率特性を有する青又は緑の着色ガラスから成るガラス基板２を通過し反射されると、赤色成分がある程度カットされる。
【００６８】
これにより、ミラー１の鏡面も黄ばんだイメージが消えて、黄緑から青緑となる。最終的に、ディスチャージヘッドランプからの光Ｌは、車両用ミラー１から、その分光反射率特性（図２（ａ））に従って、分光反射された反射光Ｌ’として出射される。
【００６９】
この結果、反射光は目に入っても眩しさが低減され防眩性が向上するとともに、青色の光による視認性の低減を防止することができる。さらに、車両のサイドウィンドウを、黄緑から青緑のガラスを利用している場合には、車両用ミラー１と同系色となるので、意匠性を向上させることができる。
【実施例２】
【００７０】
図１（ｂ）は、本発明に係る車両用ミラーの実施例２を示す図である。この車両用ミラー５は、実施例１と同様に、ガラス基板、着色層及び反射膜をその構成要素として備えているが、これらは、それぞれ実施例１のガラス基板２、着色層３及び反射膜４と同じものであり、それぞれの説明は省略する。
【００７１】
実施例２については、実施例１と異なる構成を中心に説明する。実施例２の車両用ミラー５は、基板である着色ガラス基板２と、このガラス基板２の裏面（光の入射側と反対側の面）に形成された着色層３と、この着色層３の裏面に形成された反射膜４と、を備えている。要するに、実施例２は、着色層３をガラス基板２の表面ではなく、裏面に形成し、さらにその裏面に反射膜４を形成している構成で実施例１とは異なる。
【００７２】
実施例２のガラス基板２として利用される着色ガラスの分光透過率特性は実施例１と同じであり、又、車両用ミラーの分光反射率特性は、概略、実施例１と同じであるが平均反射率は約５％低くなる。そして、実施例２の作用、効果は、実施例１と実質的に同じである。この車両用ミラー５では、ディスチャージヘッドランプから入射した光Ｌは、ガラス基板２を通過する際に、その赤色の波長成分がある程度カットされ、さらに着色層３に入射してから反射膜４で反射されて着色層３を通過する過程で青色の波長成分がカットされる。
【００７３】
この結果、実施例１と同様に、これにより、防眩性及び視認性を向上させるとともに、車両用ミラー５の鏡面も黄ばんだイメージが消えて、黄緑から青緑となる。車両のサイドウィンドウを、黄緑から青緑のガラスを利用している場合には、車両用ミラーと同系色になるから、見栄えが良く意匠性を向上させることができる。
【００７４】
なお、実施例２では、裏面に着色層３を設けるため、耐磨耗性が要求される場合であっても、膜の剥離を気にする必要がない。しかし、反射膜４を着色層３上に形成する構成となるので、着色層３の表面平滑性が要求される。一方で、実施例１では、反射膜４はガラス基板２の裏面に形成されるため、着色層３の表面平滑性はそれほど要求されない。
【００７５】
（実験例１）
上記実施例１、２は、本発明に係るミラーの全体構成に係る実施例であるが、図４（表１：配合剤及び質量比を示す配合表）に示す実施例３〜１０は、このような全体構成を有する本発明に係るミラーにおいて、配合成分、配合比率をいろいろ変えた着色層の配合剤の具体例を示す実施例である。なお、比較例１〜６は、比較のために示すものであって、本発明とは異なる配合剤を有するものである。
【００７６】
本発明者らは、実施例３〜１０、比較例１〜６について、実験例１として、着色層を表面に形成したガラス基板の耐酸性、耐アルカリ性、ヘーズ率、透過率（全光透過率）、明度、色度（色調）、膜厚等の測定を実施し、本発明の効果を実証した。その測定結果を図５（表２）に示す。
【００７７】
この実験例１における測定条件は次のとおりである。
（１）耐酸性は３質量％の硫酸水溶液に２時間浸漬し、膜の剥離の有無を目視で確認した。そして、剥離なしを「○」とし、剥離ありを「×」として評価した。
（２）耐アルカリ性は３質量％の水酸化ナトリウム溶液に２時間浸漬し、膜の剥離の有無を目視で確認した。そして、剥離なしを「○」、剥離有りを「×」として評価した。
（３）ヘーズ率は、濁度計  ＮＤＨ−３００Ａ（日本電色製）を使用して、ヘーズ率（ＪＩＳ  Ｋ  ７１０５）を測定した。
（４）全光透過率は、色差計  ＺＥ２０００（日本電色製）を使用して、全光透過率（ＪＩＳ  Ｚ  ２８７２２）を測定した。
（５）膜厚は、触針式膜厚計（Ｄｅｋｔａｋ ６Ｍ（アルバック社製））を用いて測定した。
（６）Ａｇ微粒子は、平均一次粒経が３．５ｎｍのものを用いた。
【００７８】
以上の実験例１における測定結果から、次の点が実証された。
（１）実施例３〜１０は、いずれも全光（線）透過率が８３％以上であり、ミラーの反射率が高い。
（２）実施例３〜１０は、いずれもａ値、ｂ値について、−５＜ａ＜５、１０＜ｂであり、青色光カット効果が高い。
（３）Ａｕ微粒子を用いた比較例１〜４では、色調のａ値、ｂ値が所望の範囲から大きく外れていることから、青色カット効果を奏しないことがわかる。
（４）Ｔｉを含有しない比較例３、５は耐酸性が低く、Ｓｉを含有しない比較例４、６では耐アルカリ性が低いことから、耐薬品性に難があることがわかる。
【００７９】
なお、実施例３〜６は、いずれもヘーズ率が０．２５％以下であり、実施例７〜９と比較すると車両用ミラーの視認性に優れていることがわかる。このヘーズ率の上昇は、着色層にＳｎ又はＦｅが過剰に存在するためと考えられる。即ち、視認性の観点から、ガラス着色剤に、有機Ｓｎ化合物又は有機Ｆｅ化合物が適正量配合されることが望ましいことがわかる。そこで、本発明にあっては、上述したように、有機Ｓｎ化合物又は有機Ｆｅ化合物の配合量を適切な範囲に設定することにより、視認性に優れた車両用ミラーを具現することができる。
【００８０】
（耐候試験）
実施例３、４、６、７については、着色層を表面に形成したガラス基板について、耐候試験を実施した。耐候試験条件は、試験機として強エネルギーキセノンメーターを使用し、１０００時間、着色層の膜面に照射した。その測定結果を図６（表３）に示す。
【００８１】
この図６（表３）によると、実施例４、６、７では、耐候試験において透過率変化、色調変化が少なく良好な結果を示すことがわかる。実施例３では、耐候試験後に透過率が上昇し、色が薄くなっていることが観察された。また色調において、ａ値及びｂ値の低下が知見され、着色層が赤みを帯び、黄色みが薄くなっている。これは、青色カット効果が低下していることを示す。これらの性能低下は、紫外線によって、Ａｇ微粒子が酸化されることにより生じたと推察される。即ち、耐候性を考慮すると、着色層にＳｎ、Ｆｅが含まれることが望ましいことがわかる。
【００８２】
なお、実施例７では、耐紫外線には優れた効果を示すものの、Ｓｎ過多によりヘーズ率が高くなっていることが分かる。Ｆｅを含有する実施例６では、耐紫外線効果を奏することが確認できるものの、Ｓｎを含有する実施例４や実施例７と比較すると、Ｓｎの方がその効果が高いことが分かった。
【００８３】
（実験例２）
本発明者らは、本発明の実施例４と比較例１〜６（配合表については図４参照。）について、着色層の分光特性を測定した。なお、実施例４については、着色層とソーダライムガラスからなるものについても分光特性を測定した（図７参照）。測定結果は、図７〜９に示す。
【００８４】
以上の実験例２における測定結果から、次の点が実証された。
（１）図７に示すように、実施例４では５２０ｎｍ以上の波長域に関して９０％以上の高い透過率を示すのに対し、４０５ｎｍの透過率は４％となり、５００ｎｍ以上の波長域の透過率を低減させることなく、４００〜５００ｎｍの波長域の光を適度に吸収できる。
（２）図８に示すように、比較例１〜４では、５００〜６００ｎｍに吸収ピークを持ち、５００〜６００ｎｍの透過率が低下している。それに対し、４００〜５００ｎｍの透過率低減効果はほとんど認められない。
（３）一方、図９に示すように、比較例５、６は、実施例４と同様に、５００ｎｍ以上の波長域の透過率を低減させることなく、４００〜５００ｎｍの波長域の光を適度に吸収できる。但し、実施例４と比較すると４０５ｎｍの透過率低減効果は低い。
【００８５】
以上、本発明に係る車両用ミラーを実施するための最良の形態を実施例に基づいて説明したが、本発明は特にこのような実施例に限定されることなく、特許請求の範囲記載の技術的事項の範囲内でいろいろな実施例があることはいうまでもない。
【産業上の利用可能性】
【００８６】
本発明に係る車両用ミラーは以上のような構成であり、防眩性及び視認性を向上させるから、見栄えが良く意匠性を向上させることができるから、車両用の室内ミラー、サイドミラーに適している。
【図面の簡単な説明】
【００８７】
【図１】（ａ）は実施例１を説明する図であり、（ｂ）は実施例２を説明する図である。
【図２】（ａ）は本発明の車両用ミラーの分光反射率特性を示す図であり、（ｂ）はディスチャージヘッドランプおよびハロゲンヘッドランプの分光特性を示す図である。
【図３】本発明の実施例１の車両用ミラーの着色ガラスの分光透過率特性を示す図である。
【図４】本発明の実験例１における実施例３〜１０、比較例１〜６の着色層の配合剤の配合表を示す表である。
【図５】実験例１における測定結果を示す表である。
【図６】本発明の耐候試験の結果を示す表である。
【図７】実験例２における測定結果を示すグラフであり、実施例４の着色層と、着色層及びガラス基板の分光特性を示している。
【図８】実験例２における測定結果を示すグラフであり、実施例４と比較例１〜４の分光特性を示している。
【図９】実験例２における測定結果を示すグラフであり、実施例４と比較例５、６の分光特性を示している。
【符号の説明】
【００８８】
１、５  車両用ミラー
２  ガラス基板
３  着色層
４  反射膜
【図１】
2006151203.tif 000003
【図２】
2006151203.tif 000004
【図３】
2006151203.tif 000005
【図４】
2006151203.tif 000006
【図５】
2006151203.tif 000007
【図６】
2006151203.tif 000008
【図７】
2006151203.tif 000009
【図８】
2006151203.tif 000010
【図９】
2006151203.tif 000011